(57)【要約】【課題】本発明は、不可逆容量の発生を抑制したＳｉ／Ｃ複合体型負極活物質を得ることができるＳｉ／Ｃ複合体型負極活物質の製造方法を提供することを主目的とする。【解決手段】本発明は、Ｓｉ材料および炭素材料を機械的エネルギー付与手段により混合し、原料組成物を得る混合工程と、上記原料組成物を焼成し、Ｓｉ相を有する複合体を合成するＳｉ相含有複合体合成工程と、上記複合体に対して、Ｌｉ材料を添加し焼成することにより、上記複合体に含まれるＳｉＯｘ相を消失させるＳｉＯｘ相消失工程と、を有することを特徴とするＳｉ／Ｃ複合体型負極活物質の製造方法を提供することにより、上記課題を解決する。【選択図】図１
2009277486.tif 000002
【特許請求の範囲】
【請求項１】
Ｓｉ材料および炭素材料を機械的エネルギー付与手段により混合し、原料組成物を得る混合工程と、
前記原料組成物を焼成し、Ｓｉ相を有する複合体を合成するＳｉ相含有複合体合成工程と、
前記複合体に対して、Ｌｉ材料を添加し焼成することにより、前記複合体に含まれるＳｉＯｘ相を消失させるＳｉＯｘ相消失工程と、
を有することを特徴とするＳｉ／Ｃ複合体型負極活物質の製造方法。
【請求項２】
Ｓｉ材料、炭素材料およびＬｉ材料を機械的エネルギー付与手段により混合し、原料組成物を得る混合工程と、
前記原料組成物を焼成し、Ｓｉ相を有し、かつ、ＳｉＯｘ相が消失した複合体を合成するＳｉ相含有複合体合成工程と、
を有することを特徴とするＳｉ／Ｃ複合体型負極活物質の製造方法。
【請求項３】
前記Ｓｉ材料が、ＳｉＯであることを特徴とする請求項１または請求項２に記載のＳｉ／Ｃ複合体型負極活物質の製造方法。
【請求項４】
前記Ｌｉ材料が、Ｌｉ２ＣＯ３であることを特徴とする請求項１から請求項３までのいずれかの請求項に記載のＳｉ／Ｃ複合体型負極活物質の製造方法。
【請求項５】
前記機械的エネルギー付与手段が、ボールミルであることを特徴とする請求項１から請求項４までのいずれかの請求項に記載のＳｉ／Ｃ複合体型負極活物質の製造方法。
【発明の詳細な説明】
【技術分野】
【０００１】
本発明は、不可逆容量の発生を抑制したＳｉ／Ｃ複合体型負極活物質を得ることができるＳｉ／Ｃ複合体型負極活物質の製造方法に関する。
【背景技術】
【０００２】
近年におけるパソコン、ビデオカメラおよび携帯電話等の情報関連機器や通信機器等の急速な普及に伴い、その電源として利用される電池の開発が重要視されている。また、自動車産業界等においても、電気自動車用あるいはハイブリッド自動車用の高出力かつ高容量の電池の開発が進められている。現在、種々の電池の中でも、エネルギー密度が高いという観点から、リチウム二次電池が注目を浴びている。
【０００３】
リチウム二次電池に用いられる負極は、通常、負極集電体と、その負極集電体上に形成された負極層とを有する。負極集電体には、例えばＣｕ箔等の金属集電体が用いられる。一方、負極集電体は、通常、負極活物質を含有するものである。負極活物質としては、例えばカーボン系負極活物質および金属系負極活物質等が知られている。一般的に、金属系負極活物質は、カーボン系負極活物質と比較して、理論容量が大きいという利点を有する。その反面、Ｌｉの挿入・脱離に伴う体積変化が大きいため、負極層の割れ、負極活物質の滑落や微粉化等が生じやすく、サイクル特性が悪いという問題があった。
【０００４】
このような問題に対して、金属および炭素の複合体を負極活物質として用いることが知られている。例えば特許文献１においては、微細なＳｉ相、シリコン酸化物、炭素質物の三相を含む複合体を用いた負極活物質が開示されている。この複合体は、炭素質物に、微細なＳｉ相を含むシリコン酸化物が分散したものである。このような構造は、Ｌｉの挿入・脱離に伴うＳｉの体積変化を緩和することができ、負極層の割れ等を抑制することができる。
【０００５】
一方、金属負極活物質を用いた負極層の表面に、炭酸リチウムを含む被膜を形成する被覆する技術が知られている。例えば特許文献２においては、Ｌｉと合金を形成可能なケイ素等の単体、合金および化合物からなる群のうち少なくとも１種を含んでいる負極活物質層表面の少なくとも一部に炭酸リチウムを含む被膜を備える負極が開示されている。この技術は、負極活物質層の表面に、炭酸リチウムを含む被膜を設けることにより、負極活物質の表面に形成される酸化リチウムや水酸化リチウム等の量を少なくし、電池内部のインピーダンスの上昇を抑制するものである。
【０００６】
【特許文献１】特開２００６−９２９６９号公報
【特許文献２】特開２００５−２１６６０１号公報
【特許文献３】特開２００５−０６３７６７号公報
【特許文献４】特開２００４−１４６２９６号公報
【特許文献５】特開２００４−１７１８７５号公報
【発明の開示】
【発明が解決しようとする課題】
【０００７】
しかしながら、上述した微細なＳｉ相、シリコン酸化物（ＳｉＯｘ）、炭素質物の三相を含む複合体を負極活物質として用いた場合には、次のような問題がある。すなわち、複合体に含まれるＳｉ相は、負極活物質としてＬｉと可逆的に反応するものの、ＳｉＯｘは下記式（１）のようにＬｉと不可逆的に反応するという問題がある（下記式（１）において、化学量論比は考慮しないものとする）。
ＳｉＯｘ（０＜ｘ≦２）＋Ｌｉ  →  Ｓｉ＋Ｌｉ２Ｏ  …式（１）
Ｌｉ２Ｏが可逆性を有しないため、ＳｉＯｘによる不可逆容量が発生し、充放電効率が低くなるという問題がある。
【０００８】
本発明は、上記問題点に鑑みてなされたものであり、不可逆容量の発生を抑制したＳｉ／Ｃ複合体型負極活物質を得ることができるＳｉ／Ｃ複合体型負極活物質の製造方法を提供することを主目的とする。
【課題を解決するための手段】
【０００９】
上記目的を達成するために、本発明においては、Ｓｉ材料および炭素材料を機械的エネルギー付与手段により混合し、原料組成物を得る混合工程と、上記原料組成物を焼成し、Ｓｉ相を有する複合体を合成するＳｉ相含有複合体合成工程と、上記複合体に対して、Ｌｉ材料を添加し焼成することにより、上記複合体に含まれるＳｉＯｘ相を消失させるＳｉＯｘ相消失工程と、を有することを特徴とするＳｉ／Ｃ複合体型負極活物質の製造方法を提供する。
【００１０】
本発明によれば、Ｌｉ材料を用いてＳｉＯｘ相を消失させるため、ＳｉＯｘによる不可逆反応の発生を抑制したＳｉ／Ｃ複合体型負極活物質を得ることができる。このＳｉ／Ｃ複合体型負極活物質を用いることにより、特に初回の充放電効率に優れたリチウム二次電池等を得ることができる。後述するように、本発明においては、Ｓｉ相およびＳｉＯｘ相が炭素質物に分散した複合体を合成した後に、Ｌｉ材料を添加するため、効率的にＳｉＯｘ相を消失させることができるという利点を有する。
【００１１】
また、本発明においては、Ｓｉ材料、炭素材料およびＬｉ材料を機械的エネルギー付与手段により混合し、原料組成物を得る混合工程と、上記原料組成物を焼成し、Ｓｉ相を有し、かつ、ＳｉＯｘ相が消失した複合体を合成するＳｉ相含有複合体合成工程と、を有することを特徴とするＳｉ／Ｃ複合体型負極活物質の製造方法を提供する。
【００１２】
本発明によれば、Ｌｉ材料を用いてＳｉＯｘ相を消失させるため、ＳｉＯｘによる不可逆反応の発生を抑制したＳｉ／Ｃ複合体型負極活物質を得ることができる。このＳｉ／Ｃ複合体型負極活物質を用いることにより、特に初回の充放電効率に優れたリチウム二次電池等を得ることができる。後述するように、本発明においては、Ｓｉ相の形成とＳｉＯｘ相の消失とを同一の工程で行うことから、工程の簡略化を図ることができるという利点を有する。
【００１３】
上記発明においては、上記Ｓｉ材料が、ＳｉＯであることが好ましい。Ｓｉ相およびＳｉＯｘ層の量的関係を好ましい比率とすることができるからである。
【００１４】
上記発明においては、上記Ｌｉ材料が、Ｌｉ２ＣＯ３であることが好ましい。焼成時に不要な副反応生成物が生じにくいからである。
【００１５】
上記発明においては、上記機械的エネルギー付与手段が、ボールミルであることが好ましい。汎用的であり、Ｓｉ材料および炭素材料をより分散・複合化することができるからである。
【発明の効果】
【００１６】
本発明においては、ＳｉＯｘによる不可逆容量の発生を抑制することができ、特に初回の充放電効率に優れたＳｉ／Ｃ複合体型負極活物質を得ることができるという効果を奏する。
【発明を実施するための最良の形態】
【００１７】
本発明のＳｉ／Ｃ複合体型負極活物質の製造方法について、以下詳細に説明する。
【００１８】
本発明のＳｉ／Ｃ複合体型負極活物質の製造方法は、２つの実施態様に大別することができる。以下、本発明のＳｉ／Ｃ複合体型負極活物質の製造方法について、第一実施態様および第二実施態様に分けて説明する。
【００１９】
１．第一実施態様
まず、本発明のＳｉ／Ｃ複合体型負極活物質の製造方法の第一実施態様について説明する。本実施態様のＳｉ／Ｃ複合体型負極活物質の製造方法は、Ｓｉ材料および炭素材料を機械的エネルギー付与手段により混合し、原料組成物を得る混合工程と、上記原料組成物を焼成し、Ｓｉ相を有する複合体を合成するＳｉ相含有複合体合成工程と、上記複合体に対して、Ｌｉ材料を添加し焼成することにより、上記複合体に含まれるＳｉＯｘ相を消失させるＳｉＯｘ相消失工程と、を有することを特徴とするものである。
【００２０】
本実施態様によれば、Ｌｉ材料を用いてＳｉＯｘ相を消失させるため、ＳｉＯｘによる不可逆反応の発生を抑制したＳｉ／Ｃ複合体型負極活物質を得ることができる。このＳｉ／Ｃ複合体型負極活物質を用いることにより、特に初回の充放電効率に優れたリチウム二次電池等を得ることができる。また、後述する第二実施態様と比較すると、本実施態様においては、まずＳｉ相およびＳｉＯｘ相が炭素質物に分散した複合体を合成し、その後ＳｉＯｘ相を消失させる。そのため、Ｌｉ材料（例えば炭酸リチウム）は、選択的にＳｉＯｘ相と反応することができ、効率的にＳｉＯｘ相を消失させることができるという利点を有する。
【００２１】
図１は、本実施態様のＳｉ／Ｃ複合体型負極活物質の製造方法の一例を説明するフローチャートである。図１に示されるＳｉ／Ｃ複合体型負極活物質の製造方法においては、まずＳｉＯ（一酸化ケイ素、Ｓｉ材料）およびＣ（グラファイト、炭素材料）を用意し、ＳｉＯおよびＣを遊星ボールミルにより混合し、原料組成物を得る（混合工程）。この原料組成物は、ＳｉＯおよびＣが分散・複合化したものである。次に、原料組成物を焼成し、Ｓｉ相およびＳｉＯｘ相が炭素質物に分散した複合体を合成する（Ｓｉ相含有複合体形成工程）。なお、原料であるＳｉＯは、焼成による不均化反応により、下記式（２）のように、ＳｉおよびＳｉＯｘに変化する（下記式（２）において、化学量論比は考慮しないものとする）。
２ＳｉＯ  →  Ｓｉ＋ＳｉＯｘ（０＜ｘ≦２）  …式（２）
次に、複合体に対して、Ｌｉ２ＣＯ３（炭酸リチウム、Ｌｉ材料）を添加し焼成することにより、複合体に含まれるＳｉＯｘ相を消失させる（ＳｉＯｘ相消失工程）。これにより、Ｓｉ／Ｃ複合体型負極活物質が得られる。ここで、ＳｉＯｘ相が消失する理由は、未だ定かではないが、ＳｉＯｘがＬｉ２ＣＯ３と反応することにより、Ｓｉ−Ｌｉ−Ｏの非晶質ネットワークを形成するためであると考えられる。この非晶質ネットワークが形成されることによりＳｉＯｘが消失し、上記式（１）の反応が生じなくなることで、不可逆容量の発生を抑制することができると考えられる。
以下、本実施態様のＳｉ／Ｃ複合体型負極活物質の製造方法について、工程ごとに説明する。
【００２２】
（１）混合工程
本実施態様における混合工程は、Ｓｉ材料および炭素材料を機械的エネルギー付与手段により混合し、原料組成物を得る工程である。本工程により得られる原料組成物は、Ｓｉ材料および炭素材料が分散・複合化したものである。
【００２３】
本実施態様に用いられるＳｉ材料としては、Ｓｉ元素を含有し、焼成によりＳｉ相を形成可能なものであれば特に限定されるものではない。中でも、本実施態様においては、Ｓｉ材料が、不均化反応によってＳｉ相を形成するものであることが好ましい。負極活物質として機能するＳｉ相を容易に形成することができるからである。Ｓｉ材料としては、具体的にはＳｉＯｗ（０．８≦ｗ≦１．５）を挙げることができ、中でもＳｉＯが好ましい。
【００２４】
Ｓｉ材料の形状としては、例えば粉末状および塊状等を挙げることができ、中でも粉末状が好ましい。Ｓｉ材料がより分散した原料組成物を得ることができるからである。Ｓｉ材料が粉末状である場合、その平均粒径は、例えば１μｍ〜３０μｍの範囲内、中でも１μｍ〜１０μｍの範囲内であることが好ましい。
【００２５】
本実施態様に用いられる炭素材料としては、導電性を有する炭素質物を形成可能なものであれば特に限定されるものではない。炭素材料としては、具体的にはグラファイト、コークス、低温焼成炭、ピッチおよびこれらの前駆体等を挙げることができ、中でもグラファイトおよびコークスが好ましい。焼成時の取扱い性に優れているからである。特に、本実施態様においては、炭素材料がグラファイトであることが好ましい。導電性に優れているからである。炭素材料が粉末状である場合、その平均粒径は、例えば１μｍ〜２０μｍの範囲内、中でも１μｍ〜５μｍの範囲内であることが好ましい。
【００２６】
炭素材料の添加量は、炭素材料の種類等により異なるものであるが、Ｓｉ材料を１００重量部とした場合に、例えば２．５重量部〜９０重量部の範囲内、中でも１０重量部〜３０重量部の範囲内であることが好ましい。炭素材料の添加量が少なすぎると、負極活物質内部の導電性が低くなる可能性があり、炭素材料の添加量が多すぎると、負極活物質としての容量が小さくなる可能性があるからである。
【００２７】
本実施態様においては、Ｓｉ材料および炭素材料を機械的エネルギー付与手段により混合する。機械的エネルギー付与手段としては、Ｓｉ材料および炭素材料を分散・複合化することができるものであれば特に限定されるものではないが、例えばボールミル、ターボミル、メカノフュージョン、ディスクミル等を挙げることができ、中でもボールミルが好ましく、特に遊星ボールミルが好ましい。汎用的であり、Ｓｉ材料および炭素材料をより分散・複合化することができるからである。
【００２８】
本実施態様において、機械的エネルギー付与手段による混合の各種条件は、Ｓｉ材料および炭素材料が充分に分散・複合化できる程度に設定することが好ましく、機械的エネルギー付与手段の種類に応じて適宜選択することが好ましい。なお、機械的エネルギー付与手段による混合を過度に行うと、Ｌｉの挿入反応に不活性なＳｉＣが生成することが予想されるため、ＳｉＣの生成が生じない程度に、機械的エネルギー付与手段による混合を行うことが好ましい。
【００２９】
機械的エネルギー付与手段がボールミルである場合、通常、ポット内に、Ｓｉ材料、炭素材料および粉砕用ボールを加え、所定の回転数および時間でボールミルを行う。ポットおよび粉砕用ボールに用いられる材料としては、例えば窒化ケイ素、ジルコニア、アルミナ、ステンレス等を挙げることができる。また、ボールミルを行う際の回転数としては、例えば５０ｒｐｍ〜５００ｒｐｍの範囲内、中でも１００ｒｐｍ〜３００ｒｐｍの範囲内であることが好ましい。ボールミルを行う際の処理時間としては、例えば１時間〜５０時間の範囲内、中でも、１時間〜２０時間の範囲内であることが好ましい。
【００３０】
（２）Ｓｉ相含有複合体合成工程
次に、本実施態様におけるＳｉ相含有複合体合成工程について説明する。本実施態様におけるＳｉ相含有複合体合成工程は、上記原料組成物を焼成し、Ｓｉ相を有する複合体を合成する工程である。通常、本実施態様においては、Ｓｉ相およびＳｉＯｘ相が炭素質物に分散した複合体が得られる。
【００３１】
本工程における焼成条件は、所望の複合体を得ることができる条件であれば特に限定されるものではない。焼成温度は、Ｓｉ材料の不均化反応が生じる程度の温度であることが好ましい。具体的には８００℃〜１３００℃の範囲内、中でも８５０℃〜１１００℃の範囲内、特に９００℃〜１０００℃の範囲内であることが好ましい。焼成温度が低すぎると、Ｓｉ材料の不均化反応が生じない可能性があり、焼成温度が高すぎると、Ｌｉの挿入反応に不活性なＳｉＣが生成する可能性や生成したＳｉが溶融する可能性があるからである。また、焼成時間は、通常１時間〜１２時間の範囲内である。焼成を行う方法としては、例えば焼成炉を用いる方法等を挙げることができる。
【００３２】
本工程における焼成は、通常、非酸化性雰囲気下で行われる。炭素材料の酸化を防止するためである。非酸化性雰囲気としては、具体的には不活性ガス雰囲気および還元性雰囲気を挙げることができる。不活性ガス雰囲気で焼成を行う方法としては、例えばＡｒ等の不活性ガスを流通させながら焼成を行う方法等を挙げることができる。
【００３３】
また、本発明においては、原料組成物の焼成を行う前に、原料組成物をモノマーに分散させる分散処理、および上記モノマーを重合し上記原料組成物を分散状態で固定化する重合処理を行っても良い。分散処理および重合処理を行うことにより、焼成により得られる複合体の表面に上記ポリマーに由来する炭素被膜を形成することができる。この炭素皮膜を形成することにより、初回充電時に負極活物質の表面で起こる副反応を抑制すること、および導電性のさらなる向上を図ることができる。ここで、上記モノマーとしては、原料組成物を分散させ、焼成により炭化されるポリマーを形成可能なものであれば特に限定されるものではないが、例えばフルフリルアルコール等を挙げることができる。モノマーとしてフルフリルアルコールを用いる場合、例えばフルフリルアルコールおよびエタノールの混合溶媒に、上述した原料組成物を添加し分散させ、脱水重合を開始させる希塩酸を添加することで、原料組成物が分散・固定化されたポリマーを得ることができる。
【００３４】
上述したように、本実施態様においては、Ｓｉ相およびＳｉＯｘ相が炭素質物に分散した複合体が得られる。Ｓｉ相は、負極活物質として機能するものであり、非晶質であっても良く、結晶質であっても良い。Ｓｉ相の大きさは、例えば数ｎｍ〜３００ｎｍの範囲であることが好ましい。またＳｉ相は、複合体の内部に均一に分散していることが好ましい。一方、ＳｉＯｘ相は、Ｓｉ相を包含または保持するように形成されていることが好ましく、非晶質であっても良く、結晶質であっても良い。またＳｉＯｘ相は、Ｓｉ相と同様に、複合体の内部に均一に分散していることが好ましい。炭素質物は、上記のＳｉ相およびＳｉＯｘ相を包含または保持するように形成されていることが好ましい。本実施態様においては、このような複合体が得られる程度に、焼成の条件を選択することが好ましい。また、本実施態様においては、得られた複合体に対して、粉砕処理等を行うことにより、粒径や比表面積等を調整しても良い。
【００３５】
（３）ＳｉＯｘ相消失工程
次に、本実施態様におけるＳｉＯｘ相消失工程について説明する。本実施態様におけるＳｉＯｘ相消失工程は、上記複合体に対して、Ｌｉ材料を添加し焼成することにより、上記複合体に含まれるＳｉＯｘ相を消失させる工程である。
【００３６】
本実施態様に用いられるＬｉ材料としては、Ｌｉ元素を含有し、上記複合体に含まれるＳｉＯｘ相を消失させることができるものであれば特に限定されるものではない。Ｌｉ材料としては、例えばＬｉ２ＣＯ３（炭酸リチウム）等を挙げることができる。炭酸リチウムは、構造が単純であり、焼成時に不要な副反応生成物が生じにくいという利点を有する。
【００３７】
Ｌｉ材料の形状としては、例えば粉末状および塊状等を挙げることができ、中でも粉末状が好ましい。Ｌｉ材料をより分散させることができるからである。
【００３８】
Ｌｉ材料の添加量は、Ｌｉ材料の種類等により異なるものであるが、Ｓｉ材料に含まれるＳｉ原子１００モル部に対して、Ｌｉ材料に含まれるＬｉ原子が、例えば８０モル部〜３００モル部の範囲内、中でも１２０モル部〜１８０モル部の範囲内であることが好ましい。Ｌｉ材料の添加量が少なすぎると、ＳｉＯｘ相を消失できる量が少なくなり、不可逆容量の発生を充分に抑制できない可能性があり、Ｌｉ材料の添加量が多すぎると、効果に大差が見られずコスト的に不利になる可能性やＬｉ材料の種類によっては不要な副反応生成物が生じる可能性があるからである。
【００３９】
また、本発明において、Ｌｉ材料として炭酸リチウム（Ｌｉ２ＣＯ３）を用いる場合は、炭酸リチウムが熱分解してなるＬｉ２Ｏと、主たる消失対象であるＳｉＯ２との関係に基づいて、炭酸リチウムの使用量を決定することが好ましい。なお、炭酸リチウムは、高温時に以下のような熱分解を起こすことが知られている。
Ｌｉ２ＣＯ３  →  Ｌｉ２Ｏ  ＋  ＣＯ２
ここで、反応系に導入するＬｉ２Ｏの重量をＸ（ｇ）とし、使用するＬｉ２ＣＯ３の重量をＹ（ｇ）とする。Ｌｉ２Ｏの分子量は７３．８９１（ｇ／ｍｏｌ）であり、Ｌｉ２ＣＯ３の分子量は２９．８８１（ｇ／ｍｏｌ）である。さらに、上記の反応式より、Ｌｉ２ＣＯ３に対して、Ｌｉ２Ｏは等モルで生成することから、ＸおよびＹは、以下の関係式（１）を満たす。
Ｙ（ｇ）＝（Ｘ（ｇ）×７３．８９１）／２９．８１１  …関係式（１）
本発明においては、この関係式（１）に基づいて炭酸リチウムの使用量を決定することが好ましい。
【００４０】
また、本工程においては、Ｌｉ材料と同時に、ガラスを形成可能な材料を添加しても良い。ガラスを形成可能な材料としては、例えばＢ２Ｏ３、Ｈ３ＢＯ３、Ｎａ２ＣＯ３等を挙げることができる。これらの材料の添加量は、目的とするＳｉ／Ｃ複合体型負極活物質の用途等に応じて適宜選択することが好ましい。
【００４１】
本実施態様においては、Ｌｉ材料の効果によりＳｉＯｘ相の少なくとも一部が消失すれば良いが、不可逆容量の発生を抑制する観点から、より多くのＳｉＯｘ相が消失することが好ましく、全てのＳｉＯｘ相が消失することがさらに好ましい。また、本実施態様においては、通常、原料組成物にＬｉ材料を添加し、混合した後に焼成を行う。
【００４２】
本工程における焼成条件は、ＳｉＯｘ相を消失させることができる条件であれば特に限定されるものではない。焼成温度は、Ｌｉ材料がＳｉＯｘと反応できる程度の温度であることが好ましく、具体的には９５０℃〜１２００℃の範囲内、中でも９５０℃〜１１００℃の範囲内、特に９５０℃〜１０００℃の範囲内であることが好ましい。また、焼成時間は、通常１時間〜１２時間の範囲内である。焼成を行う方法としては、例えば焼成炉を用いる方法等を挙げることができる。
【００４３】
本工程における焼成は、通常、非酸化性雰囲気下で行われる。炭素材料の酸化を防止するためである。非酸化性雰囲気としては、具体的には不活性ガス雰囲気および還元性雰囲気を挙げることができる。中でも、本実施態様においては、不活性雰囲気下で焼成を行うことが好ましい。不要な副反応を抑制することができるからである。不活性ガス雰囲気で焼成を行う方法としては、例えばＡｒ等の不活性ガスを流通させながら焼成を行う方法等を挙げることができる。
【００４４】
また、本実施態様においては、得られたＳｉ／Ｃ複合体型負極活物質に対して、粉砕処理等を行うことにより、粒径や比表面積等を調整しても良い。Ｓｉ／Ｃ複合体型負極活物質の平均粒径は、例えば５μｍ〜１００μｍの範囲内であることが好ましい。また、Ｓｉ／Ｃ複合体型負極活物質の比表面積は、例えば０．５ｍ２／ｇ〜１０ｍ２／ｇの範囲内であることが好ましい。
【００４５】
２．第二実施態様
次に、本発明のＳｉ／Ｃ複合体型負極活物質の製造方法の第二実施態様について説明する。本実施態様のＳｉ／Ｃ複合体型負極活物質の製造方法は、Ｓｉ材料、炭素材料およびＬｉ材料を機械的エネルギー付与手段により混合し、原料組成物を得る混合工程と、上記原料組成物を焼成し、Ｓｉ相を有し、かつ、ＳｉＯｘ相が消失した複合体を合成するＳｉ相含有複合体合成工程と、を有することを特徴とするものである。
【００４６】
本実施態様によれば、Ｌｉ材料を用いてＳｉＯｘ相を消失させるため、ＳｉＯｘによる不可逆反応の発生を抑制したＳｉ／Ｃ複合体型負極活物質を得ることができる。このＳｉ／Ｃ複合体型負極活物質を用いることにより、特に初回の充放電効率に優れたリチウム二次電池等を得ることができる。また、上述した第一実施態様と比較すると、本実施態様においては、ＳｉＯの不均化反応と、ＳｉＯｘおよびＬｉ２ＣＯ３がＳｉ−Ｌｉ−Ｏの非晶質ネットワークを形成する反応とが同時に起こることから、工程の簡略化を図ることができるという利点を有する。
【００４７】
図２は、本実施態様のＳｉ／Ｃ複合体型負極活物質の製造方法の一例を説明するフローチャートである。図２に示されるＳｉ／Ｃ複合体型負極活物質の製造方法においては、まずＳｉＯ（一酸化ケイ素、Ｓｉ材料）、Ｃ（グラファイト、炭素材料）およびＬｉ２ＣＯ３（炭酸リチウム、Ｌｉ材料）を用意し、次にＳｉＯ、ＣおよびＬｉ２ＣＯ３を遊星ボールミルにより混合し、原料組成物を得る（混合工程）。この原料組成物は、ＳｉＯ、ＣおよびＬｉ２ＣＯ３が分散・複合化したものである。次に、原料組成物を焼成し、Ｓｉ相を有し、かつ、ＳｉＯｘ相が消失した複合体（Ｓｉ／Ｃ複合体型負極活物質）を合成する（Ｓｉ相含有複合体形成工程）。ここで、原料組成物を焼成する際に、ＳｉＯの不均化反応と、ＳｉＯｘおよびＬｉ２ＣＯ３がＳｉ−Ｌｉ−Ｏの非晶質ネットワークを形成する反応とが同時に起こる。なお、ＳｉＯの不均化反応、並びにＳｉＯｘおよびＬｉ２ＣＯ３の反応ついては、上記「１．第一実施態様」に記載した内容と同様である。
以下、本実施態様のＳｉ／Ｃ複合体型負極活物質の製造方法について、工程ごとに説明する。
【００４８】
（１）混合工程
本実施態様における混合工程は、Ｓｉ材料、炭素材料およびＬｉ材料を機械的エネルギー付与手段により混合し、原料組成物を得る工程である。本工程により得られる原料組成物は、Ｓｉ材料、炭素材料およびＬｉ材料が分散・複合化したものである。なお、本工程に用いられるＳｉ材料、炭素材料およびＬｉ材料の種類、機械的付与手段、およびその他の事項については、上記「１．第一実施態様」に記載した内容と同様であるので、ここでの説明は省略する。
【００４９】
（２）Ｓｉ相含有複合体合成工程
本実施態様におけるＳｉ相含有複合体合成工程は、上記原料組成物を焼成し、Ｓｉ相を有し、かつ、ＳｉＯｘ相が消失した複合体を合成する工程である。本工程においては、ＳｉＯの不均化反応と、ＳｉＯｘおよびＬｉ２ＣＯ３がＳｉ−Ｌｉ−Ｏの非晶質ネットワークを形成する反応とが同時に起き、Ｓｉ相を有し、かつ、ＳｉＯｘ相が消失した複合体（Ｓｉ／Ｃ複合体型負極活物質）が形成される。なお、本工程における焼成条件は、上記「１．第一実施態様  （２）Ｓｉ相含有複合体合成工程」に記載した内容と同様であるので、ここでの記載は省略する。また、本実施態様においては、Ｓｉ相含有複合体合成工程の後に、上記「１．第一実施態様」に記載したＳｉＯｘ相消失工程をさらに行っても良い。これにより、さらにＳｉＯｘ相を消失させることができる。
【００５０】
３．その他
本発明においては、上記の製造方法により得られたＳｉ／Ｃ複合体型負極活物質を用いることを特徴とするリチウム二次電池の製造方法を提供することができる。すなわち、第一実施態様のＳｉ／Ｃ複合体型負極活物質の製造方法に対応するものとして、Ｓｉ材料および炭素材料を機械的エネルギー付与手段により混合し、原料組成物を得る混合工程と、上記原料組成物を焼成し、Ｓｉ相を有する複合体を合成するＳｉ相含有複合体合成工程と、上記複合体に対して、Ｌｉ材料を添加し焼成することにより、上記複合体に含まれるＳｉＯｘ相を消失させるＳｉＯｘ相消失工程とを行う負極活物質形成工程を有することを特徴とするリチウム二次電池の製造方法を提供することができる。一方、第二実施態様のＳｉ／Ｃ複合体型負極活物質の製造方法に対応するものとして、Ｓｉ材料、炭素材料およびＬｉ材料を機械的エネルギー付与手段により混合し、原料組成物を得る混合工程と、上記原料組成物を焼成し、Ｓｉ相を有し、かつ、ＳｉＯｘ相が消失した複合体を合成するＳｉ相含有複合体合成工程とを行う負極活物質形成工程を有することを特徴とするリチウム二次電池の製造方法を提供することができる。負極活物質形成工程以外の各工程については、一般的なリチウム二次電池の製造方法における各工程と同様である。
【００５１】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００５２】
以下に実施例を示して本発明をさらに具体的に説明する。
［実施例１］
遊星ボールミルにＳｉＯを１０ｇ、Ｃ（グラファイト）を１．１ｇ添加し、２００ｒｐｍで１８時間処理を行った。その後、フルフリルアルコール／エタノール（１０ｇ／２５ｇ）の混合溶液に、ボールミル処理後の試料を入れ、３０分間撹拌した。その後、希塩酸（０．３Ｍ）を１ｇ添加し、脱水重合が完了するまで撹拌した。その後、得られた試料に対して、１０００℃、６時間、不活性雰囲気の条件で焼成を行った。これにより、Ｓｉ相およびＳｉＯｘ相を有するＳｉ／Ｃ複合体と、そのＳｉ／Ｃ複合体の表面の一部に形成された炭素被膜とを有するものを得た。その後、得られた試料６ｇに、Ｌｉ２ＣＯ３を２２．３ｇ（ＳｉＯ：Ｌｉ２Ｏ＝４０：６０（重量比）となるＬｉ２Ｏの量と等モルのＬｉ２ＣＯ３量）１１００℃、１０分、不活性雰囲気の条件で焼成を行った。これにより、Ｓｉ／Ｃ複合体に含まれるＳｉＯｘ相を消失させ、Ｓｉ／Ｃ複合体型負極活物質を得た。
【００５３】
［実施例２］
遊星ボールミルにＳｉＯを１０ｇ、Ｃ（グラファイト）を１．１ｇ、Ｌｉ２ＣＯ３を３７．１ｇ（ＳｉＯ：Ｌｉ２Ｏ＝４０：６０（重量比）となるＬｉ２Ｏの量と等モルのＬｉ２ＣＯ３量）添加し、２００ｒｐｍで１８時間処理を行った。その後、フルフリルアルコール／エタノール（１０ｇ／２５ｇ）の混合溶液に、ボールミル処理後の試料を入れ、３０分間撹拌した。その後、希塩酸（０．３Ｍ）を１ｇ添加し、脱水重合が完了するまで撹拌した。その後、得られた試料に対して、１０００℃、６時間、不活性雰囲気の条件で焼成を行った。これにより、Ｓｉ相を有し、かつ、ＳｉＯｘ相が消失したＳｉ／Ｃ複合体と、そのＳｉ／Ｃ複合体の表面の一部に形成された炭素被膜とを有するＳｉ／Ｃ複合体型負極活物質を得た。
【００５４】
［比較例］
遊星ボールミルにＳｉＯを５ｇ、Ｃ（グラファイト）を５ｇ添加し、２００ｒｐｍで１８時間処理を行った。その後、フルフリルアルコール／エタノール（１０ｇ／２５ｇ）の混合溶液に、ボールミル処理後の試料を入れ、３０分間撹拌した。その後、希塩酸（０．３Ｍ）を１ｇ添加し、脱水重合が完了するまで撹拌した。その後、得られた試料に対して、１０００℃、６時間、不活性雰囲気の条件で焼成を行った。これにより、Ｓｉ相およびＳｉＯｘ相を有するＳｉ／Ｃ複合体と、そのＳｉ／Ｃ複合体の表面の一部に形成された炭素被膜とを有するＳｉ／Ｃ複合体型負極活物質を得た。
【００５５】
［評価］
（１）評価用リチウム二次電池の作製
実施例１、実施例２および比較例で得られたＳｉ／Ｃ複合体型負極活物質を用いて評価用リチウム二次電池（２０３２型コインセル、外径２０ｍｍ、厚み２．３ｍｍ）を作製した。まず、Ｓｉ／Ｃ複合体型負極活物質６５重量部、導電化材であるアセチレンブラック３０重量部、結着材であるＰＶＤＦ１５重量部を含有する負極層形成用組成物を作製した。その後、その組成物を、負極集電体であるＣｕ箔に塗布し乾燥させ、次に、電極密度が１．２８〜１．５０ｍｇ／ｃｍ２の範囲内となるようにプレスし、次に、φ１６ｍｍの円形に打ち抜き、負極体を得た。この負極体を用いて、図３に示すような評価用リチウム二次電池を作製した。
【００５６】
まず、電池ケースの下蓋１ｂに、φ１９ｍｍの円形に打ち抜いたＬｉメタル２を配置した。次に、Ｌｉメタル２の上にガスケット３を配置し、Ｌｉメタル２を固定した。次に、Ｌｉメタル２上であって、ガスケット３の内周部である位置に、φ１９ｍｍのポリエチレン（ＰＥ）製のセパレータ４を２枚配置した。次に、セパレータ４上であって、ガスケット３の内周部である位置に、上述した負極層５および負極集電体６を有する負極体を配置した。次に、ＥＣ（エチレンカーボネート）およびＤＭＣ（ジメチルカーボネート）を体積比１：１で混合した溶媒に、ＬｉＰＦ６を濃度１Ｍで溶解させた電解液を２ｃｃ添加した。次に、負極集電体６の上に、スペーサー７を配置し、軽く押すことで電解液から気泡を除去した。次に、ＳＵＳ製の板バネ８を配置し、その上から電池ケースの上蓋１ａを配置し、最後に、かしめ機でかしめることにより、評価用リチウム二次電池を得た。
【００５７】
（２）充放電効率の測定
得られた評価用リチウム二次電池の充放電効率を測定した。測定は、０．２Ｃ（なお、１Ｃは１時間で満充電できる電気量である。）で０．０１ＶまでＬｉを挿入し、その後１．２ＶまでＬｉを脱離することにより行った。ここで、充放電効率は、Ｌｉ挿入量に対するＬｉ脱離量とする。その結果を表１に示す。
【００５８】
【表１】
2009277486.tif 000003
【００５９】
表１に示されるように、実施例１および実施例２は、比較例と比べて、充放電効率が向上することが確認できた。これは、炭酸リチウム（Ｌｉ材料）の添加によってＳｉＯｘ相が消失し、ＳｉＯｘによる不可逆反応の発生が抑制されたためであると考えられる。また、実施例１は、実施例２と比べて、充放電効率が優れていることが確認できた。これは、実施例１では、まずＳｉ相およびＳｉＯｘ相が炭素質物に分散した複合体を合成し、その後ＳｉＯｘ相を消失させるので、炭酸リチウム（Ｌｉ材料）が、選択的にＳｉＯｘ相と反応することができ、効率的にＳｉＯｘ相を消失させることができたためであると考えられる。
【図面の簡単な説明】
【００６０】
【図１】本発明のＳｉ／Ｃ複合体型負極活物質の製造方法の一例を説明するフローチャートである。
【図２】本発明のＳｉ／Ｃ複合体型負極活物質の製造方法の他の例を説明するフローチャートである。
【図３】評価用リチウム二次電池を説明する概略断面図である。
【符号の説明】
【００６１】
１ａ  …  電池ケースの上蓋
１ｂ  …  電池ケースの下蓋
２  …  Ｌｉメタル
３  …  ガスケット
４  …  セパレータ
５  …  負極層
６  …  負極集電体
７  …  スペーサー
８  …  板バネ
【図１】
2009277486.tif 000004
【図２】
2009277486.tif 000005
【図３】
2009277486.tif 000006